(57)【要約】【課題】本発明は、環境中に長期間  保存した際のタケノコ状のズレが抑制された粘着テープを提供することを課題とする。【解決手段】本発明は、円筒状の巻き芯にロール状に巻き付けられてなる粘着テープであって、粘着テープ本体の側面の少なくとも一部に、活性エネルギー線硬化性かつ親水性のモノマー及び重合開始剤を含む被覆用組成物の硬化物が積層されている、粘着テープを提供する。【選択図】図１
2013227484.tif 000002
【特許請求の範囲】
【請求項１】
円筒状の巻き芯にロール状に巻き付けられてなる粘着テープであって、粘着テープ本体の側面の少なくとも一部に、活性エネルギー線硬化性かつ親水性のモノマー及び重合開始剤を含む被覆用組成物の硬化物が積層されている、粘着テープ。
【請求項２】
円筒状の巻き芯にロール状に巻き付けられてなる粘着テープ本体の側面の少なくとも一部に、活性エネルギー線硬化性かつ親水性のモノマー及び重合開始剤を含む被覆用組成物を塗布する工程、及び
当該被覆用組成物に活性エネルギー線を照射する工程
を含む方法に得られたものである、請求項１に記載の粘着テープ。
【請求項３】
円筒状の巻き芯にロール状に巻き付けられてなる粘着テープ本体の側面の少なくとも一部に、活性エネルギー線硬化性かつ親水性のモノマー及び重合開始剤を含む被覆用組成物を塗布する工程、及び
当該被覆用組成物に活性エネルギー線を照射する工程
を含む、粘着テープの製造方法。
【請求項４】
前記被覆用組成物がさらにシリコーンオイルを含む、請求項１もしくは２に記載の粘着テープ又は請求項３に記載の方法。
【請求項５】
粘着テープ本体が基材及び粘着剤層からなり、該基材がセロハンである、請求項１もしくは２に記載の粘着テープ、請求項３に記載の方法又は請求項４に記載の粘着テープもしくは方法。
【発明の詳細な説明】
【技術分野】
【０００１】
本発明は、円筒状の巻き芯にロール状に巻き付けられてなる粘着テープ及びその製造方法に関する。
【背景技術】
【０００２】
円筒状の巻き芯にロール状に巻き付けられてなる粘着テープは、使用環境下で保管している期間にテープ自体がわずかながら膨張、収縮を繰り返している。そしてテープ自体の体積膨張の限度を超えると、ロール状テープに、いわゆるタケノコ状のズレが発生し易くなってしまう。
【０００３】
従来、ロール状テープ側面のベタツキを防止する目的でシリコン系処理剤を側面に処理する方法は知られていたが（特許文献１及び２）、このようなシリコン系処理剤の皮膜ではタケノコ状のズレを抑える事は出来なかった。
【先行技術文献】
【特許文献】
【０００４】
【特許文献１】特開昭５９−４７２８０
【特許文献２】特開平３−１４０３８４
【特許文献３】特開昭６０−２４５６８１
【発明の概要】
【発明が解決しようとする課題】
【０００５】
本発明は、環境中に長期間  保存した際のタケノコ状のズレが抑制された粘着テープを提供することを課題とする。
【課題を解決するための手段】
【０００６】
本発明者らは、上記の状況の下、ロール状粘着テープが大気中の湿気を吸ったり出したりを繰り返すことがタケノコ状のズレの主要な要因と仮定し、鋭意研究を行った結果、円筒状の巻き芯にロール状に巻き付けられてなる粘着テープの側面に、活性エネルギー線硬化性かつ親水性のモノマー及び重合開始剤を含む処理剤を塗布し、活性エネルギー線を照射することにより、当該粘着テープ本体への水分の侵入が抑えられ、タケノコ状のズレが大幅に抑制されることを見出した。本発明は以下の新規知見に基づくものである。
【０００７】
従って、本発明は、以下の項に示す粘着テープ及びその製造方法を提供する：
項１．円筒状の巻き芯にロール状に巻き付けられてなる粘着テープであって、粘着テープ本体の側面の少なくとも一部に、活性エネルギー線硬化性かつ親水性のモノマー及び重合開始剤を含む被覆用組成物の硬化物が積層されている、粘着テープ。
【０００８】
項２．円筒状の巻き芯にロール状に巻き付けられてなる粘着テープ本体の側面の少なくとも一部に、活性エネルギー線硬化性かつ親水性のモノマー及び重合開始剤を含む被覆用組成物を塗布する工程、及び
当該被覆用組成物に活性エネルギー線を照射する工程
を含む方法に得られたものである、項１に記載の粘着テープ。
【０００９】
項３．円筒状の巻き芯にロール状に巻き付けられてなる粘着テープ本体の側面の少なくとも一部に、活性エネルギー線硬化性かつ親水性のモノマー及び重合開始剤を含む被覆用組成物を塗布する工程、及び
当該被覆用組成物に活性エネルギー線を照射する工程
を含む、粘着テープの製造方法。
【００１０】
項４．前記被覆用組成物がさらにシリコーンオイルを含む、項１もしくは２に記載の粘着テープ又は項３に記載の方法。
【００１１】
項５．粘着テープ本体が基材及び粘着剤層からなり、該基材がセロハンである、項１もしくは２に記載の粘着テープ、項３に記載の方法又は項４に記載の粘着テープもしくは方法。
【００１２】
項６．前記活性エネルギー線硬化性かつ親水性のモノマーが、下記一般式（１）
ＣＨ２＝ＣＲ１−（Ｃ＝Ｏ）−Ｏ−Ｒ２      （１）
［式中、Ｒ１は水素またはメチル基を示す。Ｒ２は親水性基を有する低級アルキル基を示す］
で表される（メタ）アクリル酸エステル又はその塩である、項１もしくは２に記載の粘着テープ、項３に記載の方法又は項４もしくは５に記載のテープもしくは方法。
【発明の効果】
【００１３】
本発明に係るロール状粘着テープは、長期間  保存してもタケノコ状のズレが生じにくいという効果を奏する。これは、本発明に係るロール状粘着テープの側面の少なくともとも一部を覆っている被覆用組成物の硬化物の効果によるものと考えられる。具体的には、当該硬化物の層が周囲から、及び／又はテープ本体からの湿気を吸う様になり、当該硬化物層が吸水はするが、テープ本体には水を侵入させないことで、テープ本体の体積膨張を抑制し、タケノコ状のズレが発生しにくくなっているものと考えられる。
【図面の簡単な説明】
【００１４】
【図１】本発明に係るロール状粘着テープの一実施形態の概略図を示す。
【図２】ロール状粘着テープの側面概略図を示す。
【発明を実施するための形態】
【００１５】
以下に本発明を詳述する。
尚、本明細書において、用語「（メタ）アクリレート」とは、アクリレート又はメタクリレートを表し、用語「（メタ）アクリル酸」とは、アクリル酸又はメタクリル酸を表し、用語「（メタ）アクリロ」とは、アクリロ又はメタクリロを表す。
【００１６】
粘着テープ
本発明は、円筒状の巻き芯にロール状に巻き付けられてなる粘着テープであって、粘着テープ本体の側面の少なくとも一部に、活性エネルギー線硬化性かつ親水性のモノマー及び重合開始剤を含む被覆用組成物の硬化物が積層されている、粘着テープを提供する。
【００１７】
本発明において、テープ本体は、基材及び粘着剤層からなる。基材としては、セロハン、ポリプロピレン、ポリエチレンテレフタレート等のプラスチックフィルム；ポリエチレン層で処理した紙、クラフト紙、織布、不織布等を挙げることができ、セロハンが好ましい。
【００１８】
粘着剤層に含まれる粘着剤としては天然ゴムを主成分とした溶剤型粘着剤、天然ゴムと合成ゴムの併用系を主成分とする溶剤型粘着剤、天然ゴムと粘着付与樹脂等を混練した粘着剤、水に分散させたラテックス型ゴム系粘着剤、アクリル系溶剤型粘着剤等が挙げられる。
【００１９】
活性エネルギー線硬化性かつ親水性のモノマーは、重合性基及び親水性基を有する。重合性基としては、（メタ）アクリロイル基、ビニルエーテル基等が挙げられる。上記活性エネルギー線硬化性かつ親水性のモノマーが有する重合性基の個数は特に限定されないが、例えば、上記重合性基を１〜２個、好ましくは１個有するものを挙げることができる。
【００２０】
親水性基としては、例えば、水酸基、ジメチルアミノ基、ジエチルアミノ基、トリメチルアミノ基、３−カルボキシプロパノイルオキシ基、２−カルボキシベンゾイルオキシ基等、好ましくは、ジエチルアミノ基等が挙げられる。上記活性エネルギー線硬化性かつ親水性のモノマーが有する親水性基の個数は特に限定されないが、例えば、上記親水性基を１〜２個、好ましくは１個有するものを挙げることができる。
【００２１】
本発明の好ましい実施形態において、上記活性エネルギー線硬化性かつ親水性のモノマーとしては、例えば、下記一般式（１）
ＣＨ２＝ＣＲ１−（Ｃ＝Ｏ）−Ｒ２      （１）
［式中、Ｒ１は水素またはメチル基を示す。Ｒ２は親水性基を有する低級アルキル基を示す。］
で表される（メタ）アクリル酸エステル又はその塩等を挙げることができる。
【００２２】
低級アルキル基としては、例えば、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、イソヘキシル基等の、炭素数２〜６、好ましくは炭素数２〜４の直鎖状又は分枝鎖状のアルキル基を挙げることができる。
【００２３】
塩としては、例えば、親水性基がトリメチルアミノ基である場合の四級アンモニウムの塩化物、臭化物等が挙げられる。
【００２４】
前記一般式（１）で表される（メタ）アクリル酸エステル又はその塩としては、例えば、２−ヒドロキシブチル（メタ）アクリレート、ジメチルアミノエチル（メタ）アクリレート、ジエチルアミノエチル（メタ）アクリレート、ジメチルアミノエチル（メタ）アクリレート四級化物、２−（メタ）アクリロイロキシエチルコハク酸等が挙げられる。
【００２５】
上記活性エネルギー線硬化性かつ親水性のモノマーの配合量としては、特に限定されないが、例えば、被覆用組成物に対し、４５重量％以上、好ましくは７０〜９９．９５重量％、より好ましくは９０〜９９．０１重量％の範囲で設定できる。
【００２６】
重合開始剤としては、例えば、上記重合性基のラジカル重合を開始し得るものであれば特に限定されず、例えば、４−（２−ヒドロキシエトキシ）フェニル（２−ヒドロキシ−２−プロピル）ケトン、α−ヒドロキシ−α、α−ジメチルアセトフェノン、メトキシアセトフェノン、２，２−ジメトキシ−２−フェニルアセトフェノン等のアセトフェノン誘導体化合物；ベンゾインエチルエーテル、ベンゾインプロピルエーテル等のベンゾインエーテル系化合物；ベンジルジメチルケタール等のケタール誘導体化合物；ハロゲン化ケトン、アシルフォスフィンオキシド、アシルフォスフォナート、ビス−（２，６−ジメトキシベンゾイル）−２，４，４−トリメチルベンジルフォスフィンオキシド等が挙げられる。
【００２７】
また、上記重合開始剤として市販されているものを用いることもでき、このような市販品としては、例えば、チバ・スペシャルティ・ケミカルズ社製の「イルガキュア（登録商標）１８４」、「イルガキュア（登録商標）６５１」、「イルガキュア（登録商標）２９５９」等が挙げられる。これらの重合開始剤は、一種単独でも、二種以上を混合して用いてもよい。
【００２８】
重合開始剤の配合量としては、前述の活性エネルギー線硬化性かつ親水性のモノマー１００重量部に対して、例えば、０．０５〜１０重量部、好ましくは０．１〜５重量部の範囲で設定することができる。
【００２９】
被覆用組成物は、さらに、シリコーンオイルを含有していてもよい。シリコーンオイルを配合することにより、複数のロール状粘着テープを、側面同士が接するように積み重ねた際に互いにくっついてしまう、いわゆるサイドスティックを抑制することができるため、好ましい。シリコーンオイルを配合する場合、その配合量は特に限定されないが、例えば、被覆用組成物に対し、０．０１〜３０重量％、好ましくは０．１〜１０重量％の範囲で設定できる。
【００３０】
また、被覆用組成物は、さらに、塗工性改善のためにシリコーン樹脂、滑剤、増粘剤等を挙げることができる。これらのうち、シリコーン樹脂が好ましい。かかるシリコーン樹脂の市販品としては、例えば、Ｘ−６２−７０２８（信越化学社製）等が挙げられる。
【００３１】
シリコーン樹脂を配合する場合、その配合量は特に限定されないが、例えば、被覆用組成物に対し、０．０５〜５５重量％、好ましくは３〜３０重量％の範囲で設定できる。
【００３２】
被覆用組成物は、活性エネルギー線硬化性かつ親水性のモノマー及び重合開始剤を溶解するための、溶媒を含んでいてもよい。溶媒としては、例えば、メチルアルコール、エチルアルコール等が挙げられる。
【００３３】
上記被覆用組成物は、必要に応じて、帯電防止剤、可塑剤、樹脂、界面活性剤、ワックス、微粒子充填剤、熱安定剤、酸化防止剤、増粘剤等の公知の添加剤を含有してもよい。
【００３４】
本発明に係る粘着テープは、上記粘着テープ本体の側面の少なくとも一部、すなわち、当該粘着テープ本体の側面の一部又は全部に上記活性エネルギー線硬化性かつ親水性のモノマー及び重合開始剤を含む被覆用組成物の硬化物が積層されている。
【００３５】
より具体的には、粘着テープ本体は、巻き芯に巻く前は平面状の形体をしており、縁（へり）を備えている。テープ本体が巻き芯に巻き付けられることによりロール体（本明細書中において巻き芯にロール状に巻きつけられたテープ本体を単にロール体と示すこともある）が構成される。そして、ロール体は側面を備えている。ロール体の側面はテープ本体の縁がロール体の径方向に重なることによって形成された面である。本発明に係る粘着テープは、当該ロール体の側面の少なくとも一部に被覆用組成物が塗布・硬化された構成を有する。被覆用組成物の硬化物は、ロール体の側面全体を覆っていてもよいし、本発明の効果が得られる範囲において、その一部（例えば、９０％以上、より好ましくは９５％以上）を覆っていてもよい。
【００３６】
ここで、本発明に係る粘着テープの一実施形態の概略図を図１Ａ及び図１Ｂに示す。図１Ａにおいて、本発明に係る粘着テープを１０１で、円筒状の巻き芯を１で、ロール状のテープ本体（ロール体）を２で示す。テープ本体の側面とは、図１Ｂにおいて、２’で示す面を示す。当該側面は、基体テープの側面及び粘着剤が交互に露出している面である。紙面奥側の側面も手前側の側面と同様の構成である。
【００３７】
粘着テープの製造方法
本発明は、円筒状の巻き芯にロール状に巻き付けられてなる前記粘着テープ本体の側面の少なくとも一部に、前記活性エネルギー線硬化性かつ親水性のモノマー及び重合開始剤を含む被覆用組成物を塗布する工程、及び
当該被覆用組成物に活性エネルギー線を照射する工程
を含む、粘着テープの製造方法を提供する。
【００３８】
粘着テープ本体に対する被覆用組成物の塗布工程及び活性エネルギー線の照射工程については、自体公知の方法に準じて行うことができる。粘着テープ本体に対する被覆用組成物の塗布工程において、被覆用組成物の塗布量は、限定されないが、例えば、１〜５０ｇ／ｍ２程度の範囲で適宜設定できる。
【００３９】
活性エネルギー線としては、例えば、紫外線、赤外線、可視光、電子線、α線、β線、γ線等が挙げられる。上記光源としては、例えば、超高圧水銀灯、Ｄｅｅｐ  ＵＶ  ランプ、水銀灯、メタルハライドランプ、エキシマレーザー等が挙げられる。活性エネルギー線の照射量は、被覆用組成物の組成、塗布量等に応じ適宜設定できるが、例えば、５０〜１６００ｍＪ／ｃｍ２の範囲内で設定可能である。
【実施例】
【００４０】
実施例
被覆用組成物の調製
実施例１
ライトエステルＤＥ  １００部（共栄社化学製、モノマー成分：ジエチルアミノエチルメタクリレート１００重量％含有）と重合開始剤イルガキュア（登録商標）２９５９（チバ・スペシャルティ・ケミカルズ社製）  １部とを混合して被覆用組成物を調製した。
【００４１】
実施例２〜８  比較例１
表１に記載の配合とする以外は、実施例１と同様にして、被覆用組成物を調製した。
【００４２】
被覆用組成物でのテープ本体の被覆
上記被覆用組成物をキムワイプに含ませ、セロハンテープ（積水化学工業(株)社製、製品名セキスイセロテープNo.252）の側面に均一に32ｇ／ｍ２塗布した。３６５ｎｍのＵＶ光を、約８００ｍＪ／ｃｍ２照射した。
【００４３】
効果の検証
タケノコ状ズレの測定
上記工程で側面を被覆したセロハンテープを温度３０℃、湿度９０％の恒温高恒湿度槽内に宙吊りで２日放置し、放置後のタケノコ状のズレを測定した。図２にロール状粘着テープの側面概略図を示す。図２中、矢印で示す部分の高さをタケノコ状のズレとして測定した。目標値は３ｍｍ以下である。結果を表１に示す。
【００４４】
【表１】
2013227484.tif 000003
上記表１に示すように、シリコーンオイルを配合した被覆用組成物を側面に塗布することによって、タケノコ状のズレを抑えることができる。これに対し、シリコーンオイルを配合しない場合（比較例１）、タケノコ状のズレは、７ｍｍと上記実施例に比べ非常に大きくなってしまった。
【００４５】
製品側面のベタツキ（サイドスティック）
各実施例で作製したロール状粘着テープの評価サンプルを３０℃×９０％ＲＨの恒温恒湿槽内で５巻整列させて積み重ねた上に、１０ｋｇ荷重を掛け１日放置した。１日後荷重を除き、１巻ずつセロハンテープを取ろうとする時の抵抗感を以下の様に評点に従い官能評価した：
◎：力を掛けずに取れる、
○：少し力を掛ければ取れる、
△：テープ間に爪を立てると取れる、
×：セロハンテープが変形する位力を掛けると取れる。
評価結果を表２に示す。
【００４６】
ボールタック
各実施例で作製したロール状粘着テープの評価サンプルについて、Ｊ．Ｄｏｗ法に基づき試験した。粘着剤の指触感に近い評価項目で、粘着剤中からのブリード物などの影響を受けると、粘着感が変化する。現行セロハンテープ（比較例１）と同様の粘着感が得られた場合、同等と評価した。評価結果を表２に示す。
【００４７】
【表２】
2013227484.tif 000004
表２に示すように、被覆用組成物にシリコーンオイルをさらに配合することにより、サイドスティックが抑制されている。また、表２に示すように、実施例１〜９の全てにおいて、十分なボールタック性が示された。また、シリコーンオイルを被覆用組成物中、約シリコーンオイルの配合量を約７重量％以下とした実施例（実施例１、２、４〜９）において、さらに高いボールタック性が示された。
【符号の説明】
【００４８】
１  円筒状の巻き芯；  ２  ロール状のテープ本体（ロール体）  ；  ２’  テープ本体の側面；  １０１  粘着テープ
【図１】
2013227484.tif 000005
【図２】
2013227484.tif 000006